РОТОР, ПАРОВАЯ ТУРБИНА И СПОСОБ ИЗГОТОВЛЕНИЯ РОТОРА

1. Ротор, включающий первую секцию из низкотемпературного материала; вторую секцию из низкотемпературного материала, присоединенную к первому концу первой секции из низкотемпературного материала; третью секцию из низкотемпературного материала, присоединенную к первому концу второй секции из низкотемпературного материала, где первая, вторая и третья секции из низкотемпературного материала подвергаются воздействию пара при давлении менее примерно 18 МПа (180 бар).
2. Ротор по п.1, в котором первая, вторая и третья секции из низкотемпературного материала выполнены из кованной легированной стали.
3. Ротор по п.2, в котором кованная легированная сталь включает:
примерно от 0,5 масс.% до 2,2 масс.% Cr;
примерно от 0,5 масс.% до 2,0 масс.% Мо;
примерно от 0,1 масс.% до 0,5 масс.% V;
примерно от 0,2 масс.% до 1,0 масс.% Ni и
примерно от 0,5 масс.% до 1,0 масс.% Mn.
4. Ротор по п.2, в котором кованная легированная сталь включает:
примерно от 0,5 масс.% до 2,0 масс.% Cr;
примерно от 0,5 масс.% до 2,0 масс.% Мо;
примерно от 0,1 масс.% до 0,5 масс.% V;
примерно от 0,2 масс.% до 1,0 масс.% Ni и
примерно от 0,65 масс.% до 0,85 масс.% Mn.
5. Ротор по п.2, в котором кованная легированная сталь включает:
примерно от 0,9 масс.% до 1,3 масс.% Cr;
примерно от 0,5 масс.% до 2,0 масс.% Мо;
примерно от 0,1 масс.% до 0,5 масс.% V;
примерно от 0,2 масс.% до 1,0 масс.% Ni;
примерно от 0,65 масс.% до 0,85 масс.% Mn;
примерно от 0,25 масс.% до 0,33 масс.% С и
остальное Fe и случайные примеси.
6. Ротор по п.1, в котором первая, вторая и третья секции из низкотемпературного материала имеют одинаковый состав.
7. Паровая турбина, содержащая ротор, включающий первую секцию из низкотемпературного материала; вторую секцию из низкотемпературного материала, присоединенную к первому концу первой секции из низкотемпературного материала; третью секцию из низкотемпературного материала, присоединенную к первому концу второй секции из низкотемпературного материала, где первая, вторая и третья секции из низкотемпературного материала подвергаются воздействию пара при давлении менее примерно 18 МПа (180 бар).
8. Паровая турбина по п.7, дополнительно включающая корпус с одной стенкой, окружающий ротор.
9. Паровая турбина по п.8, в которой первая секция из низкотемпературного материала по меньшей мере частично ограничивает основной путь потока пара между ротором и корпусом с одной стенкой.
10. Паровая турбина по п.7, в которой первая, вторая и третья секции из низкотемпературного материала выполнены из кованной легированной стали.
11. Паровая турбина по п.10, в котором кованная легированная сталь включает:
примерно от 0,5 масс.% до 2,2 масс.% Cr;
примерно от 0,5 масс.% до 2,0 масс.% Мо;
примерно от 0,1 масс.% до 0,5 масс.% V и
примерно от 0,2 масс.% до 1,0 масс.% Ni.
12. Паровая турбина по п. 10, в котором кованная легированная сталь включает:
примерно от 0,5 масс.% до 2,0 масс.% Cr;
примерно от 0,5 масс.% до 2,0 масс.% Мо;
примерно от 0,1 масс.% до 0,5 масс.% V и
примерно от 0,2 масс.% до 1,0 масс.% Ni.
13. Паровая турбина по п.10, в котором кованная легированная сталь включает:
примерно от 0,9 масс.% до 1,3 масс.% Cr;
примерно от 0,5 масс.% до 2,0 масс.% Мо;
примерно от 0,1 масс.% до 0,5 масс.% V;
примерно от 0,2 масс.% до 1,0 масс.% Ni;
примерно от 0,65 масс.% до 0,85 масс.% Mn;
примерно от 0,25 масс.% до 0,33 масс.% С и
остальное Fe и случайные примеси.
14. Паровая турбина по п.7, в которой первая, вторая и третья секции из низкотемпературного материала имеют одинаковый состав.
15. Способ изготовления ротора, включающий обеспечение первой секции из низкотемпературного материала, присоединение первой секции из низкотемпературного материала к концу второй секции из низкотемпературного материала и присоединение второй секции из низкотемпературного материала к концу третьей секции из низкотемпературного материала, где первую, вторую и третью секции из низкотемпературного материала получают из кованной легированной стали.
16. Способ по п.15, в котором первую, вторую и третью секции из низкотемпературного материала получают из кованной легированной стали.
17. Способ по п.16, в котором кованная легированная сталь включает:
примерно от 0,5 масс.% до 2,0 масс.% Cr;
примерно от 0,5 масс.% до 2,0 масс.% Мо;
примерно от 0,1 масс.% до 0,5 масс.% V и
примерно от 0,2 масс.% до 1,0 масс.% Ni.
18. Способ по п.16, в котором кованная легированная сталь включает:
примерно от 0,9 масс.% до 1,3 масс.% Cr;
примерно от 0,5 масс.% до 2,0 масс.% Мо;
примерно от 0,1 масс.% до 0,5 масс.% V;
примерно от 0,2 масс.% до 1,0 масс.% Ni;
примерно от 0,65 масс.% до 0,85 масс.% Mn;
примерно от 0,25 масс.% до 0,33 масс.% С и
остальное Fe и случайные примеси.
Способ по п.15, в котором первая, вторая и третья секции низкотемпературного материала имеют одинаковый состав.
Способ по п.15, в котором первую, вторую и третью секции низкотемпературного материала соединяют посредством сварки.